СПОСОБ ФЛОКИРУЮЩЕГО ПОКРЫТИЯ, ПРИМЕНЯЮЩИЙСЯ НА ПВХ МЕМБРАНАХ/ПЛЁНКАХ, ОБЛАДАЮЩИХ ТЕРМОПЛАСТИЧНЫМИ СВОЙСТВАМИ, И ФЛОКИРОВАННЫЙ ПОЛУФАБРИКАТ, ПОЛУЧАЮЩИЙСЯ С ПОМОЩЬЮ ЭТОГО СПОСОБА

1. Способ нанесения флока на покровной материал с термопластичными свойствами ПВХ мембраны/пленки/бумаги и флокированный полуфабрикат, получающийся с помощью этого способа, отличающийся тем, что способ включает в себя приведенные далее этапы процесса покрытия флокирующим волокном (7) материала (1) с термопластичными свойствами ПВХ мембраны/пленки/бумаги, осуществляющиеся непрерывно на той же производственной линии с помощью электростатического/механического способа флокирования, покрытие сформированной верхней флокированной поверхности защитной пленкой/лентой (18) и получение полуфабриката при этом:
- добавляют клеящее вещество (5) на покрывной материал (1) ПВХ мембраны/пленки/бумаги к направляющей бумаге с помощью наложения с использованием покрывающего ножа;
- фиксируют клеящее вещество (5) при температуре 60-90°C, которая является критической температурой для покровного материала (1) ПВХ мембраны/пленки/бумаги;
- наклеивают флокирующие волокна (7) на клеящее вещество с помощью электростатического/механического способа флокирования клеящего вещества (5) в модуле (8) флокирования;
- прижимают флок вращающимся формным цилиндром (9) после процесса флокирования для получения узоров на флокированной поверхности, когда требуется получать продукты с узорами;
- обезвоживают клеящее вещество (5) и полимеризируют в сушильном модуле (10) для того, чтобы флокирующие волокна (7) связывались с клеящим веществом (5).
2. Способ наложения флока на покровной материал с термопластическими свойствами ПВХ мембраны/пленки/бумаги и флокированный полуфабрикат, полученный с помощью этого способа, отличающийся тем, что защитная пленка/лента, накладывающаяся на указанный полуфабрикат и получающаяся в соответствии с п. 1, содержит приведенные далее этапы:
- сводят вместе полуфабрикат (14) и защитную пленку/ленту (18) верхней поверхности в прессующем модуле (16), выполненном из резинового цилиндра;
- прижимают резиновый цилиндр к стальному цилиндру с помощью поршневого механизма, что позволяет защитной пленке/ленте (18) верхней поверхности и флокированному полуфабрикату (14), соединяться в точке прижатия при давлении 0.4-3 бар (40-300 кПа).
2
3. Способ по п. 1, отличающийся тем, что клеящее вещество (5) накладывается на покрывающий материал (1) ПВХ мембраны/пленки нанесенным на направляющую бумагу в модуле (4) покрывающего ножа при плотности 200-1200 г/л и базовой массе 50-150 г/м.
4. Способ по п. 1, отличающийся тем, что клеящее вещество (5) является акриловой смолой на водной основе или полиуретановым клеящим веществом (5) на водной основе, содержащим сшивающее вещество, которое позволяет осуществлять полимеризацию покрывающего материала (1) ПВХ мембраны/пленки/бумаги при критической температуре.
5. Флокированный продукт, получающийся с помощью способа по п. 1.
6. Способ по п. 2, отличающийся тем, что защитная пленка/лента (18) верхней поверхности, которая прилипает к флокирующим волокнам (7), содержит клеящее вещество на основе воды или растворителя.
7. Продукт с верхней поверхностью, покрытой защитной пленкой/лентой, который получается с помощью способа по п. 2.